(57)【要約】【課題】  先端リップとウェブとのクリアランス精度を向上させる。【解決手段】  架台１０は、一体型の鋳物を研削加工することによって形成されている。これにより、架台１０の精度をμｍオーダーで出せるようになる。そして、架台１０は、その上部が断面Ｌ字形状の保持部４１となっており、スロットダイ９が設置されると、保持部４１の上面がスロットダイ９の下面と当接し、保持部４１の側面がスロットダイ９の背面と当接する。スロットダイ９の下面と背面、及び、保持部４１の上面と側面は、それぞれ凹部と凸部の変動幅が５μｍ以下となるように、真直度を出して形成されている。こうすることで、スロットダイ９を精度よく保持でき、先端リップ２０とウェブ１２とのクリアランス精度を向上させることができる。【選択図】        図２
2005270877.tif 000002
【特許請求の範囲】
【請求項１】
架台に支持されたダイの先端リップからウェブへ塗布液を塗布して塗膜を形成する塗布装置において、
前記架台を、一体型の鋳物を研削加工することにより形成したことを特徴とする塗布装置。
【請求項２】
前記架台を、ステンレス材から構成したことを特徴とする請求項１記載の塗布装置。
【請求項３】
前記先端リップのうち、塗布方向下流側の先端リップを、塗膜幅方向における凹部と凸部の変動幅が５μｍ以下となるように真直度を出して形成するとともに、前記架台と前記ダイとが互いに当接するそれぞれの当接面を、塗膜幅方向における凹部と凸部の変動幅が５μｍ以下となるように真直度を出して形成したことを特徴とする請求項１又は２記載の塗布装置。
【請求項４】
前記架台に、塗布前の架台の温度と塗布中の架台の温度とをほぼ同じにするための保温水を循環させる保温孔を設けたことを特徴とする請求項１〜３いずれか１つ記載の塗布装置。
【請求項５】
前記ダイを、線熱膨張率が１．１×１０-5［１／Ｋ］以下の材料にて形成したことを特徴とする請求項１〜４いずれか１つ記載の塗布装置。
【請求項６】
前記ダイを、線熱膨張率が６．０×１０-6［１／Ｋ］以下の材料にて形成したことを特徴とする請求項１〜４いずれか１つ記載の塗布装置。
【請求項７】
前記先端リップのうち、塗布方向下流側の先端リップを、前記ダイの本体とは異なる材料であり、かつ、平均粒径が５μｍ以下の炭化物結晶を結合してなる超硬合金材料にて形成したことを特徴とする請求項１〜６いずれか１つ記載の塗布装置。
【請求項８】
前記塗布方向下流側の先端リップを形成する材料の線熱膨張率よりも、前記ダイの本体を形成する材料の線熱膨張率を小さくしたことを特徴とする請求項７記載の塗布装置。
【請求項９】
前記架台と前記ダイとをボルトによって締結するとともに、前記ボルトを前記ダイの塗膜幅方向端部から１００ｍｍ以内に設置したことを特徴とする請求項１〜８いずれか１つ記載の塗布装置。
【請求項１０】
前記架台と前記ダイとは、少なくとも２つ以上の面にて当接しており、前記架台と前記ダイとは、２つ以上の面が前記ボルトによって締結されていることを特徴とする請求項９記載の塗布装置。
【請求項１１】
前記先端リップと前記ウェブとの隙間を、１００μｍ以下としたことを特徴とする請求項１〜１０いずれか１つ記載の塗布装置。
【請求項１２】
前記塗膜の湿潤膜圧を、２０μｍ以下としたことを特徴とする請求項１〜１１いずれか１つ記載の塗布装置。
【請求項１３】
請求項１〜１２いずれか１つ記載の塗布装置を用い、前記塗布液の塗布を行うことを特徴とする塗布方法。
【発明の詳細な説明】
【技術分野】
【０００１】
本発明は、架台に支持されたダイの先端リップからウェブへ塗布液を塗布して塗膜を形成する塗布装置及び塗布方法に関するものであり、特に写真感光乳化剤、磁性液、反射防止や防眩性などを付与する液、視野角拡大効果を付与する液、カラーフィルター用顔料液、表面保護液等の塗布液を、プラスチックフィルムや紙、金属箔等の可撓性支持体（以下、ウェブと称する）に塗布して、高機能性積層膜を製造する塗布装置及び塗布方法に関するものである。
【背景技術】
【０００２】
高機能性積層膜は、ダイを用いたコーター（塗布装置）などにより塗布液をウェブ上に塗布させ、積層させて製造されている。近年は、所望の機能を発現させるために、従来よりも薄い湿潤膜厚が２０μｍ以下の領域で、高精度の積層膜を構成する技術が要求されている。このような高精度の積層膜を構成するためには、塗布装置各部の精度を向上させることにより、ダイの塗布液吐出部（先端リップ）と、ウェブとのクリアランスの精度を向上させる必要がある。
【０００３】
このため、下記特許文献１には、架台とダイとを同一の材料にて構成し、相互の熱膨張率の差を無くすようにした技術が記載されている。また、下記特許文献２には、塗布条件温度と同温度に保温した状態にして、ダイの構成部材を架台に組み付けるようにした技術が記載されている。さらに、下記特許文献３には、精度の出ていない架台に無理矢理ダイを組み付けることのデメリットが記載されるとともに、これを解決するために架台とダイとの締結方法を変えるようにした技術が記載されている。
【０００４】
【特許文献１】特開平５−１１１６７２号公報
【特許文献２】特開２０００−１７６３４３号公報
【特許文献３】特開２００３−１１２１００号公報
【発明の開示】
【発明が解決しようとする課題】
【０００５】
しかしながら、上記特許文献記載の技術は、架台自体の精度を向上させることに関して十分な考慮がなされていない。一般的に架台は、製作の容易さの観点から、溶接によりその構造が作り上げられるが、溶接時にμｍオーダーの精度を出すことは難しく、先端リップとウェブとのクリアランスの精度向上の妨げとなっている。また、上記特許文献記載の技術には、塗布前の精度には配慮がされているものの、これを維持するための配慮が不十分であるため、塗布中に先端リップとウェブとのクリアランスの精度が低下してしまうことがあった。
【０００６】
本発明は、先端リップとウェブとのクリアランス精度を向上させるとともに、製品の精度に最も影響を及ぼす塗布中もクリアランス精度を維持して、高精度の積層膜を形成することのできる塗布装置及び塗布方法を提供することを目的としている。
【課題を解決するための手段】
【０００７】
上記目的を達成するために、本発明の塗布装置及び塗布方法は、架台に支持されたダイの先端リップからウェブへ塗布液を塗布して塗膜を形成する塗布装置及び塗布方法において、架台を一体型の鋳物を研削加工することにより形成したことを特徴としている。
【０００８】
また、本発明においては、以下を満たしていることが好ましい。
（１）架台をステンレス製にする。
（２）先端リップのうち、塗布方向下流側の先端リップを、塗膜幅方向における凹部と凸部の変動幅が５μｍ以下となるように真直度を出して形成するとともに、架台とダイとが互いに当接するそれぞれの当接面を、塗膜幅方向における凹部と凸部の変動幅が５μｍ以下となるように真直度を出して形成する。
（３）架台に、保温水を循環させるための保温孔を設け、架台の温度が塗布前と塗布中とでほぼ同じになるように、架台の温度を制御する。
（４）ダイを、線熱膨張率が１．１×１０-5［１／Ｋ］以下の材料にて形成する。特に、線熱膨張率が６．０×１０-6［１／Ｋ］以下の材料にて形成することが好ましい。
（５）先端リップのうち、塗布方向下流側の先端リップを、ダイの本体とは異なる材料であり、かつ、平均粒径が５μｍ以下の炭化物結晶を結合してなる超硬合金材料にて形成する。特に、塗布方向下流側の先端リップを形成する材料の線熱膨張率よりも、ダイの本体を形成する材料の線熱膨張率を小さくすることが好ましい。
（６）架台とダイとをボルトによって締結するとともに、ボルトをダイの塗膜幅方向端部から１００ｍｍ以内に設置する。特に、このボルトによって、架台とダイとを、少なくとも２つ以上の面にて締結することが好ましい。
（７）先端リップと前記ウェブとの隙間を、１００μｍ以下とする。
（８）塗膜の湿潤膜圧を、２０μｍ以下とする。
【発明の効果】
【０００９】
本発明の塗布装置及び塗布方法によれば、一体型の鋳物を研削加工することにより、架台を形成したので、架台の精度を向上させることができ、先端リップとウェブとのクリアランス精度を向上させることができる。架台をステンレス製とすることで、耐久性や加工性などを向上させることができる。
【００１０】
また、塗布方向下流側の先端リップを、塗膜幅方向における凹部と凸部の変動幅が５μｍ以下となるように真直度を出して形成するとともに、架台とダイとが互いに当接するそれぞれの当接面を、塗膜幅方向における凹部と凸部の変動幅が５μｍ以下となるように真直度を出して形成することで、先端リップとウェブとのクリアランス精度を向上させることができる。
【００１１】
さらに、架台に、保温水を循環させるための保温孔を設け、架台の温度が塗布前と塗布中とでほぼ同じになるように架台の温度を制御することで、温度変化による変形を防止して、塗布中も先端リップとウェブとのクリアランス精度を維持することができる。
【００１２】
また、ダイを、線熱膨張率が１．１×１０-5［１／Ｋ］以下の材料にて形成することで、温度変化による変形を防止して、塗布中も先端リップとウェブとのクリアランス精度を維持することができる。特に、６．０×１０-6［１／Ｋ］以下の材料にてダイを形成することで、より温度変化による変形を防止して、塗布中も先端リップとウェブとのクリアランス精度を維持することができる。
【００１３】
さらに、塗布方向下流側の先端リップを、ダイの本体とは異なる材料であり、かつ、平均粒径が５μｍ以下の炭化物結晶を結合してなる超硬合金材料にて形成することで、温度変化による変形を防止して、先端リップとウェブとのクリアランス精度を向上させることができる。特に、塗布方向下流側の先端リップを形成する材料の線熱膨張率よりも、ダイの本体を形成する材料の線熱膨張率を小さくすることで、温度変化による影響を低減して、塗布中も先端リップとウェブとのクリアランス精度を維持することができる。
【００１４】
また、架台とダイとをボルトによって締結するとともに、ボルトをダイの塗布膜幅方向端部から１００ｍｍ以内に設置することで、変形を防止して、塗布中も先端リップとウェブとのクリアランス精度を維持することができる。特に、架台とダイとを、少なくとも２つ以上の面にて当接させ、２つ以上のを前記ボルトによって締結することで、ダイを精度よく保持でき、先端リップとウェブとのクリアランス精度をより向上させることができるとともに、変形を防止して、塗布中の先端リップとウェブとのクリアランス精度をより維持できるようになる。
【００１５】
このように、本発明は、先端リップとウェブとのクリアランス精度を向上させることができるので、より高精度の積層膜を形成することが可能である。特に、本発形は、先端リップとウェブとの隙間が１００μｍ以下であるような塗布工程や、塗膜の湿潤膜圧が２０μｍ以下であるような塗布工程に好適であり、このような工程に本発明を適用することでより顕著な効果が得られる。
【発明を実施するための最良の形態】
【００１６】
本発明における塗布液としては、公知の各種溶媒を用いた塗布液を使用することができる。溶媒としては、例えば、水、各種ハロゲン化炭化水素、アルコール、エーテル、エステル、ケトンなどを単独あるいは複数混合して使用することができる。
【００１７】
また、可撓性支持体としては公知の各種ウェブを用いることができる。一般的にはポリエチレンテレフタレート、ポリエチレン−２，６−ナフタレート、セルロースダイアセテート、セルローストリアセテート、セルロースアセテートプロピオネート、ポリ塩化ビニル、ポリ塩化ビニリデン、ポリカーボネート、ポリイミド、ポリアミド等の公知の各種プラスチックフィルム、紙、紙にポリエチレン、ポリプロピレン、エチレンブテン共重合体等の炭素数が２〜１０のα−ポリオレフィン類を塗布またはラミネートした各種積層紙、アルミニウム、銅、スズ等の金属箔等、帯状基材の表面に予備的な加工層を形成させたもの、あるいはこれらを積層した各種複合材料が含まれる。
【００１８】
さらに、前記のウェブには、光学補償シート塗布液、反射防止フィルム塗布液、磁性塗布液、写真感光性塗布液、表面保護、帯電防止あるいは滑性用塗布液等がその表面に塗布され、乾燥された後、所望する長さ及び幅に裁断される場合も含まれ、この代表例としては、光学補償シート、反射防止フィルム等が挙げられるが、これらに限定されない。
【００１９】
また、本発明は、単層の１回塗布のみならず、重層逐次塗布に対しても有効である。塗布液の粘度は、０．５〜１００ｍＰａ・ｓ、また表面張力としては２０〜７０ｍＮ／ｍの範囲が好ましい。塗布速度は、概ね１００ｍ／分以下の領域であることが好ましい。
【００２０】
図１は、スロットダイを用いたコーターの斜視図であり、図２は断面図である。コーター８は、スロットダイ９と、このスロットダイ９を保持する架台１０とからなり、バックアップローラ１１に支持されて連続走行するウェブ１２に対して、スロットダイ９から塗布液１４をビード１４ａにして塗布することにより、ウェブ１２上に塗布層１４ｂを形成する。
【００２１】
スロットダイ９の内部にはポケット１５、スロット１６が形成されている。ポケット１５は、その断面が曲線及び直線で構成されており、例えば、図示したような略円形でもよいし、あるいは半円形でもよい。ポケット１５は、ウェブ１２の進行方向と垂直なスロットダイ９の幅方向にその断面形状をもって延長された塗布液１４の液溜め空間で、その有効延長の長さは、塗布幅と同等か若干長めにするのが一般的である。ポケット１５への塗布液１４の供給は、スロットダイ９の側面から、あるいはスロット開口部１６ａとは反対側の面中央から行う。また、ポケット１５には塗布液１４が漏れ出ることを防止するポケット栓１５ａが設けられている。
【００２２】
スロット１６は、ポケット１５からウェブ１２への塗布液１４の流路であり、ポケット１５と同様にスロットダイ９の幅方向にその断面形状をもち、幅規制板１７により、ウェブ側に位置する開口部１６ａの幅が概ね塗布幅と同じ長さになるように調整される。このスロット１６と、バックアップロール１１のウェブ走行方向とのなす角θ（図２参照）は、３０°以上９０°以下であることが好ましい。
【００２３】
スロットダイ９は、開口部１６ａが位置する先端リップ２０，２１にかけて先細り状に形成されており、さらにその先端には、スロットダイ９の幅方向に延びる平坦部であるランド２０ａ、２１ａがそれぞれ形成されている。先端リップ２０、２１の下方には減圧チャンバー（図示せず）を設けている。減圧チャンバーは、ウェブ１２の進行方向側とは反対側に、ビード１４ａに対して十分な減圧調整を行えるよう、接触しない位置に設置する。減圧チャンバーは、その作動効率を保持するためのバックプレートとサイドプレートとを備えている。また、本実施形態では、下流側の先端リップ２０を上流側の先端リップ２１よりもウェブ１２に近接させたオーバーバイト形状を採用し、より十分な減圧調整を行えるようにしている。
【００２４】
スロットダイ９は、複数部材を組み立てることにより構成され、その主たる部材は、ウェブ１２の走行方向下流側の下流側ブロック３０，上流側の上流側ブロック３１である。各ブロック３０、３１は、ブロック締結用ボルト３３によって締結され一体化される。各ブロック３０、３１は、線熱膨張率が６．０×１０-6［１／Ｋ］以下の材料にて形成されている。このような材料を用いることで、温度変化による各ブロック３０、３１の変形を防止することができる。
【００２５】
また、ウェブ１２と隣接する下流側の先端リップ２０は、μｍオーダーの精度をもつ高精度の積層膜を形成する上で、特にその構造が精密である必要がある。このため、先端リップ２０は、ブロック３０の本体とは材質の異なる超硬合金材料によって形成されるとともに、ランド２０ａの凹部と凸部の変動幅が５μｍ以下となるように、真直度を出して形成されている。超硬合金材料としては、ＷＣ炭化物結晶をＣｏなどの結合金属で結合してなるものなどがあり、ＷＣ結晶の平均粒径が５μｍ以内のものを用いている。このような超硬合金を用いることによって、表面形状を均質にできるとともに、塗布液による摩耗を防止することができる（特開２００３−２０００９７号公報参照）。
【００２６】
一方、ブロック３０、３１の本体を形成する材料としては、先端リップ２０を形成する材料よりも線熱膨張率の低い材料が用いられる。先端リップ２０よりも体積の大きな各ブロック３０、３１の本体の線熱膨張率を低くすることで、温度変化による変形などの影響を低減できる。
【００２７】
このようなスロットダイ９は、架台１０に設置されて用いられる。このとき架台１０の精度が悪いと、スロットダイ９を精度よく保持することができず、スロットダイ９とウェブ１２とのクリアランス精度が低下してしまう。このため、本発明では架台１０を一体型の鋳物を研削加工することによって形成している。こうすることによって、架台１０の精度をμｍオーダーで出せるようになる。本実施例においては、耐久性や加工性を考慮して架台の材料としてステンレス材を用いた。
【００２８】
架台１０は、その上部が断面Ｌ字形状の保持部４１となっており、スロットダイ９が設置されると、保持部４１の上面がスロットダイ９の下面と当接し、保持部４１の側面がスロットダイ９の背面と当接する。スロットダイ９の下面と背面、及び、保持部４１の上面と側面は、それぞれ凹部と凸部の変動幅が５μｍ以下となるように、真直度を出して研削加工されて形成される。こうすることで、スロットダイ９を精度よく保持できる。
【００２９】
そして、スロットダイ９は、ウェブ１２とのクリアランス（隙間）Ｃ（図２参照）が設定された長さになるように位置決めされた後、ダイ締結用ボルト４３により、その下面と背面との２つの面が架台１０に締結されて固定される。スロットダイ９を２つの面から架台１０に締結することで、架台１０からスロットダイ９が浮き上がってしまうことが無く、スロットダイ９を確実に保持できる。また、ボルト４３は、スロットダイ９の幅方向に並べて配置され、少なくとも１つはスロットダイ９の幅方向端部から１００ｍｍ以内の位置に設けられている。このように、最も変形しやすい幅方向端部を締結することで、温度変化などによるスロットダイ９の変形を防止することができる。
【００３０】
また、架台１０には、保温水を循環させるための保温孔５０が設けられており、保温水循環機構５１により保温水が循環されるようになっている。保温水循環機構５１は、循環させる保温水の温度を調節することにより、スロットダイ９が架台１０に固定された時点の架台１０の温度と、塗布中の架台１０の温度とが同温度となるように、架台１０の温度を制御する。こうすることで、温度変化による変形などの影響を防止することができる。
【００３１】
以上のように、本発明は、スロットダイを精度よく形成するだけでなく、スロットダイを保持する架台を、一体型の鋳物を研削加工することによって精度よく形成したので、スロットダイとウェブとのクリアランス精度を向上させることができる。また、本発明は、スロットダイと架台の材質や、スロットダイと架台との締結方法などに工夫を施すことにより、温度変化などの外因によるクリアランス精度の変化を抑え、向上させたクリアランス精度を塗布中も維持することができる。
【００３２】
このため、本発明は、特に、先端リップとウェブとのクリアランスＣ（図２参照）が１００μｍ以下であるような塗布工程や、塗膜の湿潤膜圧Ｔ（図２参照）が２０μｍ以下であるような塗布工程など、僅かな誤差が製品の品質に重大な影響を及ぼす工程に適用することがより効果的であり、このような工程において高精度の積層膜を形成することが可能である。
【００３３】
なお、本発明は、ダイを支持する架台が、一体型の鋳物を研削加工することによって形成されていばよいので、上述したようなスロットダイを用いる塗布工程に限定されず、例えば、スライドビート塗布を行う工程に適用することも可能である。また、ダイや架台の形状や、各部の具体的な精度などについては、上記実施形態で説明したものに限定されず、工程に応じて適宜変更することができる。
【００３４】
例えば、上記実施形態では、ダイの下面と背面をボルトによって架台と締結させる例で説明をしたが、特開２００３−１１２１００号公報に記載されているように、ダイを上面と下面から挟み込んで固定するようにしてもよい。また、ダイは２つの面にて架台に締結されることが好ましいが、工程の構造などの事情からダイの２つの面を締結することが難しい場合には、ダイの１つの面のみを架台と締結するようにしてもよい。
【００３５】
さらに、上記実施形態では、架台に保温水を循環させて、ダイが架台に固定された時点の架台の温度と、塗布中の架台の温度とが同温度となるようにする例で説明をしたが、同様に、ダイにも保温水を循環させて、架台に固定された時点と塗布中とでダイの温度が同温度となるようにしてもよい。
【００３６】
なお、上記実施形態では特に触れなかったが、ダイの製作時、及び、架台の研削加工時は、予めこれらの温度を塗布中の温度とほぼ同温度にしたうえで、加工を行うことが好ましい。こうすれば、温度変化によるダイや架台の変形を防止して、塗布中も先端リップとウェブとのクリアランス精度を維持することができる。
【００３７】
以下、本発明の具体的な実施例について、比較例と比較しながら説明をする。比較は、、既存の光学補償シート製造工程に実施例及び比較例を適用した塗布工程を組み入れることにより行った。この光学補償シート製造工程では、ウェブは送出機により送られ、ガイドロールによって支持されながらラビング処理ロールを経るが、この後、実施例及び比較例を適用した塗布工程を組み入れた。さらにその後、乾燥ゾーン、加熱ゾーン、紫外線ランプを通過し、巻き取り機によって巻き取るのがこの光学補償シート製造の基本工程である。
【００３８】
実施例、比較例ともに、ウェブには、厚み１００μｍのセルローストリアセテート基材（商品名；フジタック、富士写真フイルム（株）製）を用い、塗布液を塗布する前に長鎖アルキル変性ポリビニルアルコール（商品名；ポバールＭＰ−２０３、クラレ（株）製）の２重量％溶液を２５ｍｌ／ｍ2 で塗布し、６０℃で１分間乾燥して配向膜用樹脂層を形成した。配向膜用樹脂層をあらかじめ形成したウェブを送り、配向膜用樹脂層の表面にラビング処理を施して配向膜を形成し、そのまま塗布工程へ搬送して塗布を実施した。なお、ラビング処理におけるラビングローラの回転周速を５．０ｍ／秒とし、ウェブに対する押しつけ圧力を９．８×１０-3Ｐａに設定した。
【００３９】
また、実施例、比較例ともに、架台に設置した幅１５００ｍｍのスロットダイからウェブに対して塗布液を塗布した。塗布液には、化１に示すディスコティック化合物ＴＥ−（１）とＴＥ−（２）の重量比率４：１の混合物に、光重合開始剤（商品名；イルガキュア９０７、日本チバガイギー（株）製）を１重量％添加した４０重量％メチルエチルケトン溶液である、液晶性化合物を含む溶液を用いた。なお、塗布液の温度は２３℃であり、ウェブの搬送速度は５０ｍ／分である。また、チャンバーによる減圧度は１６００Ｐａに設定した。この後、塗布液を塗布したウェブは、１００℃に設定した乾燥ゾーン、及び１３０℃に設定した加熱ゾーンを通過し、その表面の液晶層に紫外線ランプ（１６０Ｗ空冷メタルハライドランプ、アイグラフィックス（株）製）から紫外線が照射される。
【００４０】
【化１】
2005270877.tif 000003
【００４１】
［実施例１〜３］
実施例１〜３では、架台として、一体型の鋳物を研削加工して形成したものを用い、スロットダイとして、本体がＳＵＳ６３０、下流側の先端リップが超硬合金にて形成されたものを用い、スロットダイの背面をボルトによって架台に締結した。そして、実施例１では、ボルトを、スロットダイの幅方向一端から、２００ｍｍ、７５０ｍｍ、１３００ｍｍの位置に配置した。実施例２では、ボルトを、スロットダイの幅方向一端から、９０ｍｍ、３７０ｍｍ、７５０ｍｍ、１１３０ｍｍ、１４１０ｍｍの位置に配置した。実施例３では、ボルトを、スロットダイの幅方向一端から、０ｍｍ、３７０ｍｍ、７５０ｍｍ、１１３０ｍｍ、１５００ｍｍの位置に配置した。
【００４２】
［実施例４〜６］
実施例４〜６では、架台として、一体型の鋳物を研削加工して形成したものを用い、スロットダイとして、本体がＳＵＳ３１０、下流側の先端リップが超硬合金にて形成されたものを用い、スロットダイの背面をボルトによって架台に締結した。そして、実施例４では、ボルトを、スロットダイの幅方向一端から、２００ｍｍ、７５０ｍｍ、１３００ｍｍの位置に配置した。実施例５では、ボルトを、スロットダイの幅方向一端から、９０ｍｍ、３７０ｍｍ、７５０ｍｍ、１１３０ｍｍ、１４１０ｍｍの位置に配置した。実施例６では、ボルトを、スロットダイの幅方向一端から、０ｍｍ、３７０ｍｍ、７５０ｍｍ、１１３０ｍｍ、１５００ｍｍの位置に配置した。
【００４３】
［実施例７〜９］
実施例７〜９では、架台として、一体型の鋳物を研削加工して形成したものを用い、スロットダイとして、本体がインバー材（商品名；Ｋ−ＥＬ７０、東北特殊鋼（株）製）、下流側の先端リップが超硬合金にて形成されたものを用い、スロットダイの背面をボルトによって架台に締結した。そして、実施例７では、ボルトを、スロットダイの幅方向一端から、２００ｍｍ、７５０ｍｍ、１３００ｍｍの位置に配置した。実施例８では、ボルトを、スロットダイの幅方向一端から、９０ｍｍ、３７０ｍｍ、７５０ｍｍ、１１３０ｍｍ、１４１０ｍｍの位置に配置した。実施例９では、ボルトを、スロットダイの幅方向一端から、０ｍｍ、３７０ｍｍ、７５０ｍｍ、１１３０ｍｍ、１５００ｍｍの位置に配置した。
【００４４】
［実施例１０〜１２］
実施例１０〜１２では、架台として、一体型の鋳物を研削加工して形成したものを用い、スロットダイとして、本体がインバー材（商品名；Ｋ−ＥＬ７０、東北特殊鋼（株）製）、下流側の先端リップが超硬合金にて形成されたものを用い、スロットダイの背面及び底面の２面をボルトによって架台に締結した。そして、実施例１０では、ボルトを、スロットダイの幅方向一端から、２００ｍｍ、７５０ｍｍ、１３００ｍｍの位置に配置した。実施例１１では、ボルトを、スロットダイの幅方向一端から、９０ｍｍ、３７０ｍｍ、７５０ｍｍ、１１３０ｍｍ、１４１０ｍｍの位置に配置した。実施例１２では、ボルトを、スロットダイの幅方向一端から、０ｍｍ、３７０ｍｍ、７５０ｍｍ、１１３０ｍｍ、１５００ｍｍの位置に配置した。
【００４５】
［評価］
図３に示すように、実施例１〜１２、及び、比較例において、塗布前、及び、１時間塗布を行った後のウェブと下流側先端リップとのクリアランスを測定し、それぞれ最大値から最小値を引いたクリアランス分布幅を調べた。
【００４６】
そして、実施例１〜１２のうち、塗布前、塗布後ともにクリアランス分布幅が最も小さく、さらに、塗布前のクリアランス分布幅と、塗布後のクリアランス分布幅との差が最も小さく、一番良好な結果が得られた実施例１２に対し、架台のみを変更したものを比較例とした。なお、比較例の架台は、ステンレス材を溶接することにより形成したものである。
【００４７】
この結果、一体型の鋳物を研削加工して形成した架台を用いた方が、ステンレス材を溶接することにより形成した架台を用いるよりも、塗布前、塗布後ともにクリアランス分布幅が小さく、クリアランス精度を向上できることが確認できた。
【００４８】
また、スロットダイの本体に線熱膨張率の低いインバー材を用いたり、スロットダイと架台とを締結するボルトを、よりスロットダイの端部近傍に設けることで、塗布前のクリアランス分布幅と、塗布後のクリアランス分布幅との差が小さく、塗布前のクリアランス精度を維持できることが確認できた。さらに、スロットダイと架台とを２つの面にて締結することで、塗布前後両方のクリアランス分布幅が小く、また、塗布前後のクリアランス分布幅の差も小さかった。こらにより、クリアランス精度が向上できるだけでなく、このクリアランス精度を維持できることが確認できた。
【図面の簡単な説明】
【００４９】
【図１】スロットダイを用いたコーターの斜視図である。
【図２】スロットダイを用いたコーターの断面図である。
【図３】スロットダイ及び架台の構成を変化させた際のクリアランス分布幅の違いを表す図表である。
【符号の説明】
【００５０】
８    コーター
９    スロットダイ
１０    架台
１１    バックアップローラ
１２    ウェブ
１４    塗布液
２０、２１    先端リップ
２０ａ、２１ａ    ランド
４１    保持部
４３    ダイ締結用ボルト
５０    保温孔
【図１】
2005270877.tif 000004
【図２】
2005270877.tif 000005
【図３】
2005270877.tif 000006